(57)【特許請求の範囲】
【請求項１】
炉内からスラグ受け容器へ放流排出され流動している溶融スラグに、鉛含有ガラスを投入し、さらに前記スラグ受け容器中で酸素富化空気あるいは酸素をスラグ内に吹き込み加熱攪拌して、前記溶融スラグに前記ガラスを添加するガラスの再資源化処理方法。
【請求項２】
溶融スラグが製鋼用転炉、または、冷鉄源溶解炉、または電気炉内に存在する溶融スラグであることを特徴とする請求項１に記載のガラスの再資源化処理方法。
【請求項３】
ガラス投入中に発生するダストを集塵処理することを特徴とする請求項１または２に記載のガラスの再資源化処理方法。
【請求項４】
ガラスの大きさが５０ｍｍ以下であることを特徴とする請求項１から３のいずれか１つに記載のガラスの再資源化処理方法。
【請求項５】
ガラス投入量が混合する対象の溶融スラグの５質量％以下であることを特徴とする請求項１から４のいずれか１つに記載のガラスの再資源化処理方法。
【発明の詳細な説明】
【０００１】
【発明の属する技術分野】
本発明は、ガラスの再資源化処理方法に関するものであり、特に、産業廃棄物となる廃ガラスを製鋼スラグに転換して有効利用するとともに製鋼スラグの特性も向上せしめる方法に関するものである。
【０００２】
【従来の技術】
自動車用のガラスは強化ガラス化あるいは熱線ヒーター埋め込み等の観点から、ガラス原料としてリサイクル使用し難く、現状ではシュレッダーダストの一部となり埋め立て処理されているのが現状である。
【０００３】
一方、ＴＶガラスに代表される鉛含有ガラスは、リサイクル使用時に混合されると一般的な利用用途のガラスの品質が劣化するために、通常は廃棄物として廃棄されている。
【０００４】
このような問題のある鉛含有ガラスを溶融状態の製鋼スラグに投入して、さらに熱源を加え溶融させ、製鋼スラグを改質する方法が、特開平１０−３３０８２３号公報に記載されている。この方法では、電気炉内に存在する溶融した製鋼スラグ内に鉛含有ガラスを投入して製鋼スラグを改質し、ある時間を経過させた後に、炉外へ改質後の製鋼スラグを排出して、通常の製鋼スラグと同様に路盤材として使用できることが開示されている。さらに、改質された製鋼スラグは環境溶出試験において、問題のないレベルであることも確認されている。
【０００５】
一般に、鉛は高温場で蒸発しやすいが、上記公報の手法では、鉛含有ガラスが炉内の高温場で溶融し、鉛が蒸発して、製鋼スラグ内に鉛は存在しない処理となっているのか、製鋼スラグ内に鉛が安定化して存在せしめている処理なのか判別できない。すなわち、鉛の行方について何ら記載がなく、広い観点から見て、環境上の課題が解決されていない。
【０００６】
また、ガラスを溶融状態の製鋼スラグに投入して、さらに熱源を加え溶融させ、製鋼スラグを改質する方法が、特開平９−１００１４５号公報あるいは特開平９−１６５６１４号公報に記載されている。
【０００７】
上記、２つの引用文献とも、炉内で熱源を加えて製鋼スラグを改質するため、エネルギーを新たに炉内へ加えるとともに製鋼時間を延長する必要があり、処理費用ならびに炉の生産性を悪化せしめている。
【０００８】
【発明が解決しようとする課題】
従来の方法ではガラスを処理するための費用増や生産性低下が問題である。かつ鉛含有ガラスを処理した場合の工業的な規模での鉛回収方法が求められている。
【０００９】
上記のような状況に鑑み、発明は、ガラスを経済性の観点で有利に再資源化処理できる方法ならびに鉛含有ガラスを処理した場合でも問題なく工業的な規模で鉛回収できる方法を提供することを課題とするものである。
【００１０】
【課題を解決するための手段】
本発明の要旨は以下の通りである。
〔１〕炉内からスラグ受け容器へ放流排出され流動している溶融スラグに、鉛含有ガラスを投入し、さらに前記スラグ受け容器中で酸素富化空気あるいは酸素をスラグ内に吹き込み加熱攪拌して、前記溶融スラグに前記ガラスを添加するガラスの再資源化処理方法。
〔２〕溶融スラグが製鋼用転炉、または、冷鉄源溶解炉、または電気炉内に存在する溶融スラグであることを特徴とする、上記〔１〕に記載のガラスの再資源化処理方法。
〔３〕ガラス投入中に発生するダストを集塵処理することを特徴とする、上記〔１〕又は〔２〕に記載のガラスの再資源化処理方法。
〔４〕ガラスの大きさが５０ｍｍ以下であることを特徴とする、上記〔１〕〜〔３〕に記載のガラスの再資源化処理方法。
〔５〕ガラス投入量が混合する対象の溶融スラグの５質量％以下であることを特徴とする、上記〔１〕〜〔４〕に記載のガラスの再資源化処理方法。
【００１１】
【発明の実施の形態】
本発明の実施の形態の一例を示すプロセスフローを図１に示す。
転炉を改造した冷鉄源溶解炉１の中に溶融鉄３および溶融スラグ２が存在している。溶解時には酸素上吹きランスから酸素が、底吹きノズルから石炭が吹き込まれる。溶解後は炉内の溶融鉄の一部を取鍋４に排出し、その後に炉内の溶融スラグの一部も炉下に配置されたスラグ受け容器５に放流排出される。
【００１２】
本発明者らは、上記の図１に示す冷鉄源溶解炉を用いて、溶解炉から排出する溶融スラグを受ける容器へガラス６を投入した。特に、溶解炉から放流排出する高温の溶融スラグの顕熱および落下エネルギーを用いれば、ガラスを溶融するに足る条件を満足できものと考え、ガラスの投入条件を変化させて、スラグ受け容器に回収されたスラグの特性やガラスの溶解状況等を調査した。さらに、発生するダストを別に回収して、その成分や量を調査した（Ｃａｓｅ１）。また、比較のために、冷鉄源溶解炉の炉内にガラスを投入した場合（Ｃａｓｅ２）、ならびに、予めスラグ受け容器である滓スラグ受け容器にガラスを入れ置きした場合（Ｃａｓｅ３）も試験した。
【００１３】
上記の３種類のガラス添加方法の特徴を比較した結果を表１に示す。
【００１４】
【表１】
0003981542.tif 000002
【００１５】
本発明の方法（以下「本法」ともいう）では、炉から排出され流動している溶融スラグにガラスを添加する。具体的な操作としては、溶融スラグ排出中にスラグ受け容器の上方空間からガラスを投入すればよい。ガラスは、炉からスラグ受け容器に流れ落ちる途中の溶融スラグに添加されてもよいし、スラグ受け容器中で流動する溶融スラグに添加されてもよい。
【００１６】
スラグ受け中の炉内に投入することに比べて、投入するガラスの寸法制約は少なく、ガラスの事前処理負荷が小さい。
【００１７】
また、本法では炉外でガラス溶融処理を実施できるので、炉の生産性を阻害することがない。
【００１８】
さらに、本法では、揮発性の高い鉛を含有するガラスを使用した場合、処理中に発生するダストを集塵することにより、効率よく高濃度の鉛を回収することができる。これは、炉内投入の場合には鉄ダストの発生する環境下で鉛のダストが共存するため、回収されたダスト中の鉛濃度は低くなること、スラグ受け容器入れ置きの場合にはガラスの溶融が不十分であり、鉛自体の揮発が進行せず、鉛回収量が少なくなること、などが理由として考えられる。ダストの集塵方法は、製鋼業等で一般に行われる方法によって行うことができる。
【００１９】
一方、スラグ受け容器内のスラグに酸素や酸素富化空気などを吹き込み、スラグ中の鉄分などと酸化反応を起こさせて発熱させスラグを撹拌することにより、ガラスの溶融をより促進することができる。
【００２０】
また、ガラスの大きさを変更して試験したところ、好ましくは、５０ｍｍ以下の大きさにすれば、容易に溶解することを見出した。すなわち、炉内に直接ガラスを投与する場合よりも、本法の場合のほうが形状自由度が大きい。放出されている溶融スラグに添加するのではなく、炉内に直接投入する方法の場合には、ホッパー等から落下させる方式を採用するため、通常２０ｍｍ前後に整粒する必要があり、ガラスの形状自由度が低い。
【００２１】
ガラス投入量の目安としては、混合するスラグに対するガラス投入量を換え実験した。ガラスの溶融状態を確保するには、スラグ重量に対して５質量％以下のガラス添加量にすることが望ましい。ただし、前述のスラグ受け容器内のスラグに酸素や酸素負荷空気などを吹き込む場合には、この制約の範囲以上に添加可能である。
【００２２】
本発明の実施の形態として、転炉を改造した冷鉄源溶解炉を例に説明したが、溶融スラグを排出する転炉、電気炉でも可能である。さらに高炉から排出される溶融スラグの場合にも、同様の作用で本発明の目的を達成できる。
【００２３】
本法によりガラスが添加されたスラグは、例えば路盤材など、スラグの用途として通常用いられる用途に適用でき、ガラスの再資源化が図られる。
【００２５】
〔参考例〕
冷鉄源溶解炉の溶解操業を終えた段階で、炉内に約１４００℃の溶融鉄約１００トンおよび溶融スラグ２０トンが存在している。炉内の溶融鉄１００トンを取鍋に排出し、その後に炉内の溶融スラグ約１０トンを炉下に配置されたスラグ受け容器に放流排出した。この時に、約５０ｍｍ大以下の大きさに破砕した自動車用ガラスを４００ｋｇ投入した。ガラスは、冷鉄源溶解炉からスラグ受け容器の間の放流中の溶融スラグに投入し、溶融スラグと共にスラグ受け容器に投入するようにした。また、この時に発生するダストのみを別系統で集塵した。スラグは冷却したのちに断面調査、成分分析等を行った。
【００２６】
スラグの破砕断面にはガラス片の溶け残りは見られなかった。
【００２７】
炉内スラグおよびガラス溶融後のスラグ主成分組成を表２に示す。
【００２８】
【表２】
0003981542.tif 000003
【００２９】
上記以外の成分として、T.Fe、MnO、Na2Oなどの不可避成分が含まれる。炉内スラグの組成では崩壊が一部に発生したが、ガラス添加後のスラグは崩壊は現れなかった。
【００３０】
【実施例】
以下、実施例により本発明をより詳細に説明するが、本発明は下記実施例に限定されるものではない。
〔実施例２〕
冷鉄源溶解炉の溶解操業を終えた段階で、炉内に約１４００℃の溶融鉄約１００トンおよび溶融スラグ２０トンが存在していた。炉内の溶融鉄１００トンを取鍋に排出し、その後に炉内の溶融スラグ約１０トンを炉下に配置されたスラグ受け容器に排出した。この時、スラグ受け容器内で流動している溶融スラグに対し、鉛入りのＴＶガラスを１０００ｋｇ投入するとともに、溶融スラグ中に空気を５０Ｎｍ３／ｈｒの流量で吹き込んだ。また、この時に発生するダストのみを別系統で集塵した。スラグは冷却したのちに断面調査、成分分析等を行った。
【００３１】
スラグの破砕断面にはガラス片の溶け残りは見られなかった。
【００３２】
炉内スラグおよびガラス溶融後のスラグ主成分組成を表３に示す。
【００３３】
【表３】
0003981542.tif 000004
【００３４】
上記以外の成分として、T.Fe、MnO、Na2Oなどの不可避成分が含まれる。炉内スラグの組成では崩壊が一部に発生したが、ガラス添加後のスラグは崩壊は現れなかった。また、回収したダスト中には鉛が６０％含有されていた。
【００３５】
〔比較例１〕
比較のために、冷鉄源溶解炉の炉内に鉛含有のＴＶガラス（ガラス寸法１５〜２０ｍｍ）を１０００ｋｇ投入した。
【００３６】
炉内の撹拌および熱付与のためにガラスは溶融したものの、スラグの塩基度が低下し、耐火物を保護する目的で付着させるスラグ厚みが低下した。また、回収したダストは炉内で発生する鉄ダストと混合されるため鉛濃度も１％弱と低かった。さらに、溶解炉の生産性も、ガラス添加しない場合を１００とする指標で表すと、約９７に低下した。
【００３７】
〔比較例２〕
また、比較のために、予めスラグ受け容器である滓スラグ受け容器に、自動車のフロントガラスをそのまま４００ｋｇ入れ置きした場合も試験した。
【００３８】
この場合、スラグと接したガラス側の約１０ｍｍ程度が溶融したのみであり、溶け残りが発生した。
【００３９】
以上の実施例２及び比較例１、２を対比した結果を以下の表にまとめる。
【００４０】
【表４】
0003981542.tif 000005
【００４１】
【発明の効果】
本発明によれば、ガラスを再資源化処理するための費用も安く、炉の生産性も維持でき、揮発性元素も効率よく回収でき、ガラスの形状制約も少ないために事前処理負荷も軽く、工業的に有益な方法を提供できる。
【図面の簡単な説明】
【図１】本発明の実施形態を示す。
【符号の説明】
１  冷鉄源溶解炉
２  溶融スラグ
３  溶融鉄
４  取鍋
５  スラグ受け容器
６  ガラス片
【図１】
0003981542.tif 000006